(57)【要約】【課題】吸着剤セグメントに流入するたばこ煙の温度上昇に伴う吸着剤セグメントの吸着性能の低下を防止し、揮発性有機化合物を効果的に除去できる喫煙物品用フィルターを提供する。【解決手段】吸着剤セグメントと、前記吸着剤セグメントの前段に設けられたキャビティーとを有することを特徴とする喫煙物品用フィルター。【選択図】  図１
2015033330.tif 000002
【特許請求の範囲】
【請求項１】
吸着剤セグメントと、前記吸着剤セグメントの前段に設けられたキャビティーとを有することを特徴とする喫煙物品用フィルター。
【請求項２】
前記キャビティーの長さが２０ｍｍ以上であることを特徴とする請求項１に記載の喫煙物品用フィルター。
【請求項３】
ベンチレーション開孔が設けられていないことを特徴とする請求項１に記載の喫煙物品用フィルター。
【請求項４】
前記吸着剤セグメントに含有される吸着剤が、活性炭、シリカ、アルミナ、チタニア、アルミノシリケート、ゼオライト、メソポーラスシリカ、シリカゲル、ハイドロタルサイト、セピオライト、イオン交換樹脂からなる群より選択されることを特徴とする請求項１に記載の喫煙物品用フィルター。
【請求項５】
前記吸着剤の形状が、球形粒状、非球形粒状、繊維状、粉末状、または粉末の造粒物であることを特徴とする請求項４に記載の喫煙物品用フィルター。
【請求項６】
前記吸着剤セグメントに含有される吸着剤の量が３５ｍｇ以下であることを特徴とする請求項４に記載の喫煙物品用フィルター。
【請求項７】
前記キャビティーに冷却体が充填されていることを特徴とする請求項１に記載の喫煙物品用フィルター。
【請求項８】
前記冷却体は、金属、合金、金属酸化物、粘土物質、ほう砂、水酸化カルシウム、炭酸カルシウム、石灰、石膏、ゼオライト、水酸化アルミニウム、硫酸アルミニウム、炭酸マグネシウム、水酸化マグネシウム、炭酸水素ナトリウム、およびケイ酸ナトリウムからなる群より選択される請求項７に記載の喫煙物品用フィルター。
【請求項９】
前記冷却体の形状が、メッシュ状または繊維状であることを特徴とする請求項７に記載の喫煙物品用フィルター。
【請求項１０】
たばこロッドと、請求項１ないし９のいずれか１項に記載の喫煙物品用フィルターとを有することを特徴とする喫煙物品。
【請求項１１】
前記たばこロッドは、たばこ刻を開孔巻紙で巻いたものであることを特徴とする請求項１０に記載の喫煙物品。
【発明の詳細な説明】
【技術分野】
【０００１】
本発明は、喫煙物品用フィルターおよびそれを用いた喫煙物品に関する。
【背景技術】
【０００２】
近年の喫煙行動に対する健康懸念に関する議論の高まりや、将来的に予想される成分の上限規制などを考慮し、特定成分の低減はシガレットメーカーにとって急務であり、それに対して様々な対応がなされてきている。シガレットフィルターは、特定成分の低減に特に有効かつ重要な部位であり、新規技術を搭載したフィルターが市場にも展開されている。
【０００３】
一般的なシガレットフィルターは、フィラメント状もしくは繊維状のセルロースアセテートトウまたは紙などから作られ、ろ過機構により粒子相成分を除去する。しかし、これらの材料は蒸気相で存在するカルボニル、シアン化物、硫化物、炭化水素などの揮発性有機化合物（ＶＯＣｓ）を除去するには効果的ではない。
【０００４】
これらの蒸気相成分を除去するために、吸着剤をフィルターに添加することが一般的である。吸着剤としては、活性炭、多孔性材料、イオン交換樹脂、粘土鉱物などが挙げられる。フィルター中の吸着剤の形状は、粒状や粉末状である。具体的には、粒状の吸着剤をフィルター中のキャビティーに充填する、粒状の吸着剤をフィルター素材に結合させる（例えばペーパーチャコールフィルター）、粉末状の吸着剤をフィルター素材中に散在させる（例えばアセテートチャコールフィルター）などの構造が採用されている。これら吸着剤セグメントでの蒸気相成分の吸着能力は、おおよそ吸着剤の全マイクロ孔容積で規定される。一般的に、吸着剤の温度が上昇すると、吸着剤内部での分子運動が活発になることに従い、見かけ上全マイクロ孔容積が減少して、吸着能力が低下することが知られている。
【０００５】
喫煙時に、燃焼コーンでのたばこ煙の温度は７００℃にまで上昇し、その煙はたばこカラム中で冷却される。しかし、喫煙の進行に伴い、たばこカラム長が短くなり、冷却できる領域が短くなると、暖かい煙がフィルターに流れ込み、フィルター内の温度が上昇する。あるいは、高流量で喫煙すると、たばこ煙が持つ熱量が多くなり、さらに煙の流速が上昇してたばこカラム中の煙の滞留時間が短縮されるため、十分に冷却されない煙がフィルターに流れ込み、フィルター中の温度が上昇する。
【０００６】
多くのシガレットでは、吸着剤セグメントはたばこロッドに近い側に配置されており、吸着剤セグメントに暖かい煙が流れ込む結果、吸着能力が低くなる。シガレットによっては、アセテートフィルターの後段に吸着剤セグメントが配置されているが、アセテートフィルターはたばこ煙の温度を冷却する効果が低く、結果として吸着剤セグメントに暖かい煙が流れ込み、吸着能力が低くなる可能性が高い。
【先行技術文献】
【特許文献】
【０００７】
【特許文献１】特表２００７−５０７２３０号公報
【特許文献２】特開２００８−４３３４５号公報
【特許文献３】特開２００８−４３３４６号公報
【特許文献４】特開２００８−４３３４７号公報
【発明の概要】
【発明が解決しようとする課題】
【０００８】
本発明の課題は、吸着剤セグメントに流入するたばこ煙の温度上昇に伴う吸着剤セグメントの吸着性能の低下を防止し、揮発性有機化合物を効果的に除去できる喫煙物品用フィルターおよび喫煙物品を提供することにある。
【課題を解決するための手段】
【０００９】
本発明の一態様によれば、吸着剤セグメントと、前記吸着剤セグメントの前段に設けられたキャビティーとを有することを特徴とする喫煙物品用フィルターが提供される。
【００１０】
本発明の他の態様によれば、たばこロッドと、上記の喫煙物品用フィルターとを有することを特徴とする喫煙物品が提供される。
【発明の効果】
【００１１】
本発明の喫煙物品用フィルターおよび喫煙物品によれば、吸着剤セグメントの前段にキャビティーを設けたことにより、吸着剤セグメントに流入するたばこ煙の温度上昇に伴う吸着剤セグメントの吸着性能の低下を防止し、揮発性有機化合物を効果的に除去できる。
【図面の簡単な説明】
【００１２】
【図１】実施例１に係る試験用シガレットの断面図。
【図２】実施例１に係る各種の試験用シガレットについての蒸気相成分の低減率Ｅｉを示す図。
【図３】実施例２に係る試験用シガレットの斜視図。
【図４】実施例２に係る試験用シガレットの斜視図。
【図５】実施例２に係る試験用シガレットの温度測定結果を示す図。
【図６】実施例２に係る各種の試験用シガレットについての蒸気相成分の低減率Ｅｉを示す図。
【図７】実施例２／コントロールの活性炭への成分暴露量比。
【発明を実施するための形態】
【００１３】
以下、本発明の実施形態について説明する。
【００１４】
本発明に係る喫煙物品用フィルターは、吸着剤セグメントと、前記吸着剤セグメントの前段に設けられたキャビティーとを有する。キャビティーは流入したたばこ煙を攪拌して、たばこ煙の煙温度の分布を平均化し、結果として煙温度を降下させる作用を有すると考えられる。
【００１５】
本発明において、キャビティーの長さは２０ｍｍ以上であることが好ましい。本発明の喫煙物品用フィルターには、ベンチレーション開孔が設けられていないことが好ましい。
【００１６】
本発明において、吸着剤セグメントに含有される吸着剤は、活性炭；シリカ、アルミナ、チタニア、アルミノシリケート、ゼオライトなどの金属酸化物；メソポーラスシリカ、シリカゲル；ハイドロタルサイト、セピオライトなどの粘土鉱物；イオン交換樹脂；およびこれらの表面改質物やゲル化物、ならびにこれらの組み合わせからなる群より選択される。吸着剤は、たばこ煙中の１種以上の蒸気相成分を吸着する。吸着剤の形状は、球形粒状、非球形粒状、繊維状、粉末状、または粉末の造粒物である。吸着剤セグメントに含有される吸着剤の量が３５ｍｇ以下であることが好ましい。
【００１７】
本発明において、キャビティーに冷却体を充填してもよい。冷却体は、金属、ステンレスなどの合金、金属酸化物、モンモリロナイト、ベントナイトなどの粘土物質、ほう砂、水酸化カルシウム、炭酸カルシウム、消石灰、生石灰などの石灰類、二水石膏、石膏プラスターなどの石膏類、石膏類と同様に水化度の大きい、ゼオライトに例示される物質、水酸化アルミニウム、硫酸アルミニウム、炭酸マグネシウム、水酸化マグネシウム、炭酸水素ナトリウム、ケイ酸ナトリウム、およびこれらの組合せからなる群より選択される。冷却体は、フィルター中のたばこ煙の温度を低下させる。冷却体の形状は、メッシュ状や繊維状などが望ましい。このような形状の冷却体は、キャビティー内の空隙率を高くできるので、たばこ煙の混合効果を阻害することはない。
【００１８】
本発明に係る喫煙物品は、たばこロッドと、上記の喫煙物品用フィルターとを有する。たばこ刻を開孔巻紙で巻いたたばこロッドを用いることにより、たばこ煙を冷却する効果がより高くなる。
【００１９】
本発明に係る喫煙物品用フィルターは、通常のたばこロッドと接続する場合に限らず、加熱式たばこを含むたばこや噴霧式たばこと接続してもよい。
【実施例】
【００２０】
以下、実施例を参照して本発明をより詳細に説明する。
【００２１】
実施例１
本実施例では、吸着剤セグメントよりたばこロッド側にキャビティーを配置したフィルターを用いたシガレットについて各種の実験を行った。
【００２２】
１．実験
１．１試料
１．１．１活性炭（吸着剤）
試験用の吸着剤として、２８メッシュおよび７０メッシュのふるいでふるい分けされた粒径２１２〜６００μｍのヤシガラ活性炭（クラレケミカル株式会社より入手）を用いた。活性炭のＢＥＴ比表面積は約１１００ｍ２／ｇであった。活性炭を２２℃、ＲＨ６０％で調和した。
【００２３】
１．１．２チャコールフィルター
試験用のチャコールフィルターとして、アセテートチャコールフィルターを用いた。長さ２０ｍｍの該フィルターに上記１．１．１の活性炭を５０ｍｇ／１０ｍｍフィルターの量で添加したものを用いた。フィルターへのトリアセチン添加量は６ｗｔ％とした。フィルターの通気抵抗は３１ｍｍＨ２Ｏ／１０ｍｍフィルターであった。
【００２４】
１．１．３巻紙
開孔処理を施していない巻紙として、市販シガレットに用いられている製品巻紙（Ｐ−３５、日本製紙パピリア）を用いた。
【００２５】
電気開孔巻紙による効果を検証するための巻紙として、低坪量・低燃焼調節剤巻紙に、電気開孔装置により電圧２００Ｖ、周波数５０Ｈｚの条件で開孔処理を施したものを用いた。この電気開孔巻紙の通気度は５７０コレスタユニット（ＣＵ）であった。
【００２６】
巻紙には、吸煙位置として末端より８ｍｍ間隔で計６箇所に印を付けた。
【００２７】
１．１．４キャビティーによる効果を検証するための試験用フィルター
活性炭の吸着能力試験に用いるフィルターとして、以下の２水準を用意した。
【００２８】
キャビティーによる効果を検証するための本実施例に係る試験用フィルターとして、上記１．１．２の長さ２０ｍｍのチャコールフィルターの前段に長さ２０ｍｍのキャビティーを設置したものを用いた。
【００２９】
コントロールの試験用フィルターとして、長さ２０ｍｍのチャコールフィルターの前段にキャビティーを設置しなかったものを用いた。
【００３０】
１．１．５巻紙による効果を検証するための試験用シガレット
図１に本実施例に係る試験用シガレットの断面図を示す。試験用シガレット１はたばこロッド１０とフィルター２０とを接続することによって調製されている。たばこロッド１０はたばこ刻１１を巻紙１２で巻いて調製されている。フィルター２０はチャコールフィルター２１の前段にキャビティー２２を設けたものである。
【００３１】
活性炭の吸着能力試験に用いるシガレットとして、以下の２水準を用意した。
【００３２】
製品巻紙（Ｐ−３５、日本製紙パピリア）を用いた市販シガレットを、ＩＳＯ３４０２に従って、２２℃、ＲＨ６０％の条件で１週間以上調和した後、フィルター部をカットし、そのまま上記１．１．４の試験用フィルターを接続して本実施例に係る試験用シガレットとした。
【００３３】
電気開孔巻紙による効果を検証するための試験用シガレットを以下のようにして調製した。サンプル製品巻紙（Ｐ−３５、日本製紙パピリア）を用いた市販シガレットを、ＩＳＯ３４０２に従って、２２℃、ＲＨ６０％の条件で１週間以上調和した後、フィルター部をカットし、さらに製品巻紙（Ｐ−３５）を上記１．１．３の電気開孔巻紙に変更し、上記１．１．４の試験用フィルターを接続して本実施例に係る試験用シガレットとした。
【００３４】
いずれの試験用シガレットでも、フィルターは無開孔とした。
【００３５】
１．２活性炭の吸着率評価
１．２．１たばこ煙成分の捕集
表１に示す各試験用シガレットを試験に供した。Ｒ２６一本掛け自動喫煙器（Borgwaldt KC Inc.製）を用い、試験用シガレット５本を以下の手法で喫煙試験を行った。シガレットに着火し、自然燃焼によりマークした吸煙位置に燃焼線が達したら規定の吸煙容量（流量２７．５ｍＬ／秒（巻紙にＰ−３５使用時）、３５ｍＬ／秒（電気開孔巻紙使用時）、吸煙時間２秒／パフ）で吸煙させることを６回繰り返し、（初期パフを含むトータル７パフで生成した）粗タールをケンブリッジフィルター（Borgwaldt KC Inc.製、CM-133）で捕集し、上記ケンブリッジフィルターを通過した煙をドライアイス−イソプロパノール冷媒で−７０℃に冷却したメタノール１０ｍＬに捕集した。ケンブリッジフィルターに、たばこ煙を捕集したメタノール溶液１０ｍＬおよび内標溶液（ｄ−３２ペンタデカン０．０５ｍｇ／ｍＬ，ｄ−１−エタノール５０ｍＬ／Ｌ，アネトール２ｍＬ／Ｌ，１，３−ブタンジオール４ｍＬ／Ｌ）１ｍＬを加え３０分間振とうし、内容成分を抽出した。
【表１】
2015033330.tif 000003
【００３６】
１．２．２煙成分分析
上記１．２．１．１でたばこ煙を捕集し、粗タールを抽出したメタノール溶液１μＬをマイクロシリンジにて定量し、ＧＣ−ＭＳＤで分析した。ＧＣにはAgilent 7890A（Agilent Technologies Inc.）を，ＭＳＤにはAgilent 5975C（Agilent Technologies Inc.）を用いた。試験用シガレットについて得られたクロマトグラムのピーク面積から次式（１）に従って、各試験用シガレットにおける蒸気相成分の低減率を求めた。
【数１】
2015033330.tif 000004
【００３７】
ここで，Ｘｉは各煙成分のピーク面積を内部標準物質のピーク面積で規格化した値、Ａｉは煙中成分ｉのピーク面積、Ｂは内部標準物質ｄ−３２ペンタデカンのピーク面積である。Ｘｉ，ｉｎは、製品巻紙（Ｐ−３５）使用、フィルターなしの試験用シガレット（ロット１）の、Ｘｉ，ｏｕｔはキャビティーによる効果および巻紙による効果を検証するための試験用シガレット（ロット２〜６）のＸｉである。したがって、Ｅｉはロット２〜６の各試験用シガレットによるロット１の各試験用シガレットに対する蒸気相成分の低減率を表している。
【００３８】
２．結果
図２に、ロット２〜６の各試験用シガレットについての蒸気相成分の低減率Ｅｉを示す。蒸気相成分としては、アセトアルデヒド、アクロレイン、プロピオンアルデヒド、ベンゼン、トルエンを代表成分として選定した。
【００３９】
図２のロット２とロット３とを比較すると、キャビティーを設けたロット３のほうがキャビティーを設けていないロット２と比較して、いずれの蒸気相成分でも低減率が高いことがわかる。これは、たばこ煙がキャビティー部で攪拌されてたばこ煙の煙温度の分布が平均化され、結果として煙温度が降下したためであると考えられる。また、ロット４のデータから、電気開孔巻紙を使用した単巻のほうが製品巻紙を使用した単巻（ロット１）よりも、蒸気相成分が低減されていることがわかる。これは、電気開孔巻紙を使用したことでベンチレーションＶｐが増大し、蒸気相成分の生成量が減少したためである。また、ロット６のデータから、チャコールフィルターの前段にキャビティーを設置し、かつ電気開孔巻紙を使用することにより、蒸気相成分をさらに低減できることがわかる。
【００４０】
実施例２
本実施例では、吸着剤セグメントよりたばこロッド側にキャビティーを設け、キャビティー内に冷却体を充填したシガレットについて各種の実験を行った。
【００４１】
１．実験
１．１試料
１．１．１活性炭（吸着剤）
試験用の吸着剤として、２８メッシュおよび７０メッシュのふるいでふるい分けされた粒径２１２〜６００μｍのヤシガラ活性炭（クラレケミカル株式会社より入手）を用いた。活性炭のＢＥＴ比表面積は約１１００ｍ２／ｇであった。活性炭を２２℃、ＲＨ６０％で調和した。
【００４２】
１．１．２冷却体
試験用の冷却体として、市販のＳＵＳ３０４ステンレスメッシュを用いた。メッシュサイズは１００メッシュであった。上記メッシュをシガレットフィルターのサイズ（７．８ｍｍ径）に打ち抜き、試験に供した。
【００４３】
１．１．３温度測定装置
たばこ煙温度を測定するために、市販のＲ型熱電対（０．０５ｍｍ径）を用意した。
【００４４】
１．１．４たばこ煙温度測定のための試験用フィルターの調製
たばこ煙温度測定に用いる試験用フィルターとして、以下の２水準を用意した。
【００４５】
本実施例に係る試験用フィルター（ロットＡ）として、前段にキャビティーを設け、キャビティー内に上記１．１．２のステンレスメッシュを厚さ３０ｍｍになるよう重ねて封入した試験用フィルターを調製した。
【００４６】
コントロールの試験用フィルター（ロットＢ）として、ステンレスメッシュを用いないフィルターを用意した。
【００４７】
１．１．５たばこ煙温度測定のためのシガレット
たばこ煙温度測定に用いるシガレットとして、市販のシガレットを用いた。市販シガレットを、ＩＳＯ３４０２に従って、２２℃、ＲＨ６０％の条件で１週間以上調和した後、フィルター部をカットし、上記１．１．４の試験用フィルターを接続して試験用シガレットを調製した。なお、フィルターベンチレーションはゼロとした。
【００４８】
図３（ａ）に示すように、本実施例に係る試験用シガレット２はたばこロッド１０とフィルター２０とを接続することによって調製されている。たばこロッド１０はたばこ刻１１を巻紙１２で巻いて調製されている。フィルター２０は前段にキャビティーを設け、キャビティー内にステンレスメッシュ２４を１．１．４と同様に厚さ３０ｍｍになるよう重ねて封入したものである。
【００４９】
図３（ｂ）に示すように、コントロールの試験用シガレット３はたばこロッド１０と紙管３０とを接続することによって調製されている。
【００５０】
１．１．６活性炭の吸着能力評価のための試験用フィルター
活性炭の吸着能力評価に用いる試験用フィルターとして、以下の２水準を用意した。
【００５１】
冷却体による効果を検証するための本実施例に係る試験用フィルターとして、前段にキャビティーを設け、キャビティー内に上記１．１．２のステンレスメッシュを１．１．４と同様に厚さ３０ｍｍになるよう重ねて封入し、その後段に上記１．１．１の活性炭を規定量配置し、活性炭の後段に上記１．１．２のステンレスメッシュを設けたフィルターを調製した。
【００５２】
コントロールの試験用フィルターとして、上記１．１．１の活性炭を規定量配置し、活性炭の後段に上記１．１．２のステンレスメッシュを設けたフィルターを調製した。
【００５３】
１．１．７活性炭の吸着能力評価のための試験用シガレット
たばこ煙温度測定に用いるシガレットとして、市販のシガレットを用いた。市販シガレットを、ＩＳＯ３４０２に従って、２２℃、ＲＨ６０％の条件で１週間以上調和した後、フィルター部をカットし、上記１．１．６の試験用フィルターを接続して試験用シガレットを調製した。なお、フィルターは無開孔とした。
【００５４】
図４（ａ）に示すように、本実施例に係る試験用シガレット４はたばこロッド１０とフィルター２０とを接続することによって調製されている。たばこロッド１０はたばこ刻１１を巻紙１２で巻いて調製されている。フィルター２０は前段にキャビティーを設け、キャビティー内にステンレスメッシュ２４を１．１．４と同様に厚さ３０ｍｍになるよう重ねて封入し、ステンレスメッシュ２４の後段に活性炭２６を配置し、活性炭２６の後段で蓋をするようにステンレスメッシュ（図示せず）を設けたものである。
【００５５】
図４（ｂ）に示すように、コントロールの試験用シガレット５はたばこロッド１０と、フィルター４０とを接続することによって調製されている。活性炭２６を配置し、活性炭２６の後段に蓋をするようにステンレスメッシュ（図示せず）を設けたものである。
【００５６】
１．２試験条件
１．２．１フィルター温度測定
上記１．１．５の本実施例に係る試験用シガレットについて温度測定を行う場合には、図３（ａ）に示すように、ステンレスメッシュ２４の直後に上記１．１．３の熱電対２５を配置した。
【００５７】
上記１．１．５のコントロールの試験用シガレットについて温度測定を行う場合には、図３（ｂ）に示すように、たばこロッド１０の直後に、上記１．１．３の熱電対２５を配置した。  
熱電対２５の挿入点をシールして温度測定を行った。
【００５８】
冷却体の効果を検証するため、試験用シガレットでの温度測定を行った。Ｒ２６一本掛け自動喫煙器（Borgwaldt KC Inc.製）を用い、上記１．１．５の試験用シガレットをCanadian Intense Smoking Regime（ＣＩＲ、流量２７．５ｍＬ／秒、吸煙時間２秒／パフ、吸煙頻度２パフ／分）に従って自動喫煙させ、温度を測定した。
【００５９】
１．２．２活性炭吸着性能試験
１．２．２．１たばこ煙成分捕集
下記表２に示すように、上記１．１．７の試験用シガレットを試験に供した。自動喫煙器（Borgwaldt KC Inc.製、RM20D）を用い、試験用シガレット１０本をCanadian Intense Smoking Regime（ＣＩＲ、流量２７．５ｍＬ／秒、吸煙時間２秒／パフ、吸煙頻度２パフ／分）に従って自動喫煙させた。ケンブリッジフィルター（Borgwaldt KC Inc.製、CM-133）を通過した煙をドライアイス−イソプロパノールの冷媒で−７０℃に冷却したメタノールに捕集した。
【表２】
2015033330.tif 000005
【００６０】
１．２．２．２蒸気相成分分析
上記１．２．２．１でたばこ煙を捕集したメタノール溶液１ｍＬをマイクロシリンジにて定量し，ＧＣ−ＭＳＤで分析した。ＧＣにはAgilent 7890A（Agilent Technologies Inc.）を，ＭＳＤにはAgilent 5975C（Agilent Technologies Inc.）を用いた。試験用シガレットについて得られたクロマトグラムのピーク面積から次式（２）に従って、ロットＡおよびロットＢの各々の試験用シガレットによる活性炭の蒸気相成分の吸着率を求めた。
【数２】
2015033330.tif 000006
【００６１】
ここで，Ａｉ，ｉｎは活性炭量０ｍｇの場合（ロットＡ０およびＢ０）の煙中成分ｉのピーク面積であり、Ａｉ，ｏｕｔは活性炭量３０ｍｇ、６０ｍｇまたは１００ｍｇの場合の煙中成分ｉのピーク面積である。また、Ａｉ，ｉｎ＿ＡおよびＡｉ，ｉｎ＿Ｂは、それぞれ、本実施例に係る試験用シガレットおよびコントロールの試験用シガレットでの、活性炭セグメントへの成分暴露量を表す。両者の成分暴露量比Ｓｉ（実施例／コントロール）は次式（３）で表される。
【数３】
2015033330.tif 000007
【００６２】
２．結果
２．１フィルター温度測定結果
図５に上記１．２．１で実施した温度測定結果を示す。フィルター入口での温度を測定したロットＢでは、４パフ以降に温度が徐々に上昇し、最終的には８０℃に達する。一方、ステンレスメッシュ直後の温度を測定したロットＡでは、顕著な温度上昇は認められず、最高温度は３１度であった。この結果から、ステンレスメッシュを配置することによって、フィルターに流入するたばこ煙の温度上昇を防止できることがわかった。
【００６３】
２．２活性炭吸着性能評価
図６に上記１．２．２で実施した活性炭吸着性能試験によって得られた蒸気相成分およびセミボラタイル成分の吸着率Ｅｉを示す。成分としては、アセトアルデヒド、アクロレイン、プロピオンアルデヒド、ベンゼン、トルエンを代表成分として選定した。
【００６４】
図６から、同じ活性炭量の試験用シガレットで比較したとき、いずれの成分でも吸着率はロットＡ＞ロットＢとなっていることがわかる。
【００６５】
図７に活性炭への成分暴露量比Ｓｉを示す。図７に示されるように、Ｓｉは１に近いことから、活性炭への成分暴露量はステンレスメッシュの使用の有無にかかわらず同程度であることがわかる。
【００６６】
以上の結果を総合的に判断すると、ロットＡでは冷却体によって活性炭セグメントへ流入するたばこ煙温度を降下させて活性炭の吸着性能の低下を防止できるので、活性炭による蒸気相成分の吸着量がロットＡ＞ロットＢとなることがわかる。
【符号の説明】
【００６７】
１、２、３、４、５…試験用シガレット、１０…たばこロッド、１１…たばこ刻、１２…巻紙、２０…フィルター、２１…チャコールフィルター、２２…キャビティー、２４…ステンレスメッシュ、２５…熱電対、２６…活性炭。
【図１】
2015033330.tif 000008
【図２】
2015033330.tif 000009
【図３】
2015033330.tif 000010
【図４】
2015033330.tif 000011
【図５】
2015033330.tif 000012
【図６】
2015033330.tif 000013
【図７】
2015033330.tif 000014